Brevet FR2671805A1 — publié le 19920724

La présente invention a pour objet une composition pour peinture murale permettant une finition décorative facile à réaliser et conduisant à l'obtention d'une surface peinte lessivable. En vue de réaliser sur une surface murale une peinture décorative, c'est-à-dire non uniforme, les décorateurs doivent généralement mettre au point in situ les compositions qu'ils utilisent à cette fin, en effectuant le mélange approprié, lequel renferme généralement de l'huile de lin, de l'essence de thérébentine, des poudres de colorants et des siccatifs. Ce type de composition présente toutefois l'inconvénient, d'une part d'être malodorante, ce qui rend son application désagréable, d'autre part de nécessiter un long temps de séchage et enfin de conduire à l'obtention d'un revêtement non lessivable. La présente invention vise à remédier à ces inconvénients en proposant une composition pour peinture murale prête à l'emploi, qui 3oint à l'avantage de la facilité d'application, celui d'un séchage rapide et de la capacité à être lessivée après séchage. La présente invention a ainsi pour objet une composition pour peinture qui se caractérise essentiellement en ce qu'elle consiste en une suspension aqueuse d'au moins un polymère ou un copolymère acrylique et/ou vinylique renfermant en outre au moins un pigment convenablement choisi, du carbonate de chaux, au moins un agent épaississant et au moins un agent mouillant dispersant. Le polymère ou copolymère mis en oeuvre dans la composition selon l'invention sert de liant et il est introduit dans le mélange à raison d'environ 20 à 30 % en poids et de préférence 25 à 28 % en poids, l'eau étant mise en oeuvre à raison d'environ 50 % en poids de la composition. Ce polymère ou copolymère peut être n'importe quel polymère ou copolymère acrylique et/ou vinylique. Le pigment mis en oeuvre dans la composition selon 1 invention peut être n' importe quel pigment approprié pour ce type de composition, comme par exemple l'oxyde de titane rutile. Il est utilisé à raison d'environ 1 à 2 % en poids de la composition. Le carbonate de chaux est mis en oeuvre dans la (InmTosition selon l'invention à raison de 10 à 15 % en poids, et de préférence environ 11 % en poids. L'agent épaississant peut être n'importe quel agent épaississant de type connu, comme par exemple le carboxyméthylcellulose, et est mis en oeuvre à raison d'environ 2 % en poids. La composition selon l'invention peut renfermer en outre un agent mouillant dispersant comme l'hexamétaphosphate de sodium, et divers additifs couramment utilisés pour ce type de compositions, tels qu'un fongicide, un agent anti-mousse, etc. Le pH de la composition selon l'invention peut être compris entre 7 et 10, et de préférence entre 7,5 et 9,8, étant ajusté à la valeur souhaitée à l'aide d'une base minérale comme l'ammoniaque. L'exemple qui suit est fourni à titre d'illustration de la présente invention, étant entendu qu'il ne présente aucun caractère limitatif. EXEMPLE Dans un disperseur à turbine on charge successivement Masse en kg EAU 50,000 Agent Mouillant Dispersant 0,565 Fongicide 2,141 Anti-mousse 7.593 Ether Méthylique de Cellulose 0,561 Oxyde de Titane Rutile Traité 11,303 Carbonate de Chaux 106,247 Talc 4,521 On agite jusqu'à obtention de la finesse désirée puis, sous agitation lente, on ajoute EAU 449,786 Agent épaississant 19,663 Copolymère Acrylique - vinylique 272,647 Glycol 64,569 Hydrocarbure 0,452 Ammoniaque 9,951 1000,000 La composition ainsi obtenue présente un pH de 8,9 et ses caractéristiques sont les suivantes ES en poids : 25,56 % ES en volume : 19,3 % Rapport Pigment/Liant : 0,89 CPV : 26 % d : 1,1. La composition selon l'invention permet la réalisation de peintures murales de finition pouvant être appliquées dans un mouvement d'essuyage, et soit à l'aide d'un gant rouloir, soit à l'aide d'une large brosse à encoller de tapissier, créant ainsi des effets de balayage à apparence très décorative. Elle présente l'avantage de sécher très rapidement, en un temps de l'ordre de 15 mn, et l'avantage supplémentaire de ne pas présenter d'odeur et de ne pas être toxique. Elle peut en outre être appliquée en une seule couche sur tous supports intérieurs, tels que bois, plâtre, placoplâtre, métaux, polystyrène, enduit à l'eau lissé, etc. REVENDICATIONS 1? Composition pour peinture murale, permettant une finition décorative facile à réaliser et conduisant à l'obtention d'une surface peinte lessivable, caractérisée en ce qu'elle consiste en une suspension aqueuse d'au moins un polymère ou copolymère acrylique et/ou vinylique renfermant en outre au moins un pigment, du carbonate de chaux, au moins un agent épaississant et au moins un agent mouillant dispersant. 2) Composition selon la revendication 1, caractérisée en ce qu'elle renferme environ 50 % en poids d'eau, de 20 à 30 % en poids de polymère ou copolymère, de 10 à 15 % en poids de carbonate de chaux, de 1 à 2 % en poids de pigment, environ 2 % en poids d'agent épaississant et environ 0,05 % en poids d'agent mouillant 3) Composition selon la revendication 1 ou la revendication 2, caractérisée en ce que l'agent épaississant mis en oeuvre est la carboxyméthylcellulose. 4) Composition selon la revendication 1 ou la revendication 2, caractérisée en ce que l'agent mouillant mis en oeuvre est l'hexamétaphosphate de sodium.